(57)【要約】【課題】熱交換器表面に均質で高品質な表面処理被膜を形成し、表面に付着した水の排水性を高めることで、表面への着霜を抑制することができる熱交換器の製造方法を提供する。【解決手段】構成部材同士をロウ材で固定するロウ付け工程Ｓ１２と、ロウ付け工程Ｓ１２後に熱交換器Ａの表面に付着したロウ材を剥離液を用いて剥離する剥離工程Ｓ１４と、熱交換器の表面に水の付着を抑制する表面処理を行う表面処理工程Ｓ１６、Ｓ１８、Ｓ１９とを含む熱交換器の製造方法。【選択図】図２
2013188769.tif 000002
【特許請求の範囲】
【請求項１】
内部を流れる冷媒と外気との間で熱交換を行う熱交換器の製造方法であって、
構成部材同士をロウ材で固定するロウ付け工程と、
前記ロウ付け工程後に前記熱交換器の表面に付着したロウ材を剥離液を用いて剥離する剥離工程と、
前記熱交換器の表面に水の付着を抑制する表面処理を行う表面処理工程とを含むことを特徴とする熱交換器の製造方法。
【請求項２】
前記剥離工程で用いる剥離液がアルカリ性溶液である請求項１に記載の熱交換器の製造方法。
【請求項３】
前記剥離工程において、前記剥離液が蒸発しないように加熱する請求項１又は請求項２に記載の熱交換器の製造方法。
【請求項４】
前記剥離工程の前に、前記熱交換器の表面を洗浄する洗浄工程を含む請求項１から請求項３のいずれかに記載の熱交換器の製造方法。
【請求項５】
前記剥離工程の後に、前記熱交換器の表面を洗浄する洗浄工程を含む請求項１から請求項４のいずれかに記載の熱交換器の製造方法。
【発明の詳細な説明】
【技術分野】
【０００１】
本発明は、内部を流れる冷媒と外気との間の熱交換を効率よく行うための熱交換器に関するものである。
【背景技術】
【０００２】
カーエアコンや建物用の空気調和機のヒートポンプは室外側ユニットに、内部を流れる冷媒と外気との熱交換を行う熱交換器を備えている。この手の熱交換器として、複数のヘッダパイプを、内部に冷媒流路を備えた複数の偏平チューブで連通させるとともに、前記偏平チューブの間にフィンを配置したパラレルフロー型の熱交換器がある。前記熱交換器では、前記フィンの間隔を狭くすることで、熱交換効率の向上が図られている。
【０００３】
例えば、前記空気調和機において、冬季の暖房運転を実施したとき、室外側ユニットに搭載された熱交換器には低温の冷媒が流入する。前記熱交換器に低温の冷媒が流入すると、前記熱交換器のフィン表面に霜が形成される（着霜する）。前記フィンに着霜することで前記フィンの隙間が狭くなり、フィンの隙間を通る空気の抵抗（通風抵抗）が増大する。これにより、前記フィンの間を通過する空気の量が減少し、前記熱交換器における冷媒と空気との熱交換効率が低下する。結果として、前記空気調和機の暖房運転能力の低下を引き起こす。
【０００４】
このような、前記熱交換器への着霜による前記空気調和機の暖房運転能力の低下を抑制するため（又は着霜により低下した熱交換器の熱交換効率を向上させるため）、前記空気調和機では付着した霜を除去するための除霜運転が定期的に実施されている。前記除霜運転を行うことで、前記熱交換器への着霜を予防したり、付着した霜を除去したりすることができる。これにより、前記フィンの隙間の通風抵抗の増大を抑制し、前記空気調和機の暖房能力低下を抑制することができる。
【０００５】
前記空気調和機において、冬季暖房時における除霜運転は、暖房運転と逆運転、すなわち、冷房運転を行い、室外側ユニットの熱交換器に温かい冷媒を流入させ、霜を溶している。
【０００６】
前記空気調和機によって除霜運転のやり方が異なるが、通常の空気調和機では除霜運転を行っている間、暖房運転が休止したり、暖房能力が低下したりする。また、このような、除霜運転時の暖房運転の停止や能力の低下によって、暖房に対する快感度も低下する。その上、前記パラレルフロー型熱交換器は従来型熱交換器よりも熱交換効率が高く、着霜及び除霜運転による熱交換効率の変動が従来型に比べて大きくなる。
【０００７】
そのため、前記パラレルフロー型の熱交換器を空気調和機の室外側ユニットに用いる場合、冬季暖房運転時のフィンの表面への着霜を遅らせること（着霜抑制、すなわち、除霜回数の低減）及びフィンの表面に付着した霜の除去を素早く行うこと（除霜時間短縮）が重要である。
【０００８】
前記熱交換器のフィン表面の着霜を抑制するため、例えば、特開２０１１−９４８７３号公報に記載の方法が提案されている。特開２０１１−９４８７３号公報には、フィンの表面を親水化し、前記フィンの表面に水滴が付着し、前記フィンの間に水滴ブリッジが形成されるのを抑制する方法が提案されている。
【先行技術文献】
【特許文献】
【０００９】
【特許文献１】特許平６−２１３５３４号公報
【特許文献２】特開２０１１−９４８７３号公報
【発明の概要】
【発明が解決しようとする課題】
【００１０】
前記パラレルフロー型熱交換器は、主にアルミニウム材料のみで構成される場合が多い。その製造は、一般的に、アルミニウム板の片面又は両面にロウ材をクラッドしたブレージングシートを用い、冷媒経路を付与された偏平チューブやロール形成により加工されたコルゲート型のフィン、ヘッダパイプなどを製造する。そして、複数のヘッダパイプを複数本の偏平チューブで接続し、前記複数本の偏平チューブの間にコルゲート型のフィンを配置することで熱交換器の形状に組み付ける。
【００１１】
その後、熱交換器の形状を保ったまま専用冶具で固定し、加熱することで、各部材をロウ付けにて固定する。以上のような製造工程で製造されるため、熱交換器の表面には大量のロウ材フラックスの残渣が付着している。すなわち、前記ロウ付け後の熱交換器の表面は、ロウ材フラックスの残渣によって不規則な凹凸形状となっている。このため、前記熱交換器に親水性を付与するための表面処理を実施すると、形成された親水性を有する膜の均一性を阻害する原因となる。また、ロウ材フラックスは臭気が強く、臭気性の観点からも問題となる場合が多い。
【００１２】
そこで本発明は、熱交換器表面に均質で高品質な表面処理被膜を形成し、表面に付着した水の排水性を高めることで、表面への着霜を抑制することができる熱交換器の製造方法を提供することを目的とする。
【課題を解決するための手段】
【００１３】
上記目的を達成するために本発明は、内部を流れる冷媒と外気との間で熱交換を行う熱交換器の製造方法であって、構成部材同士をロウ材で固定するロウ付け工程と、前記ロウ付け工程後に前記熱交換器の表面に付着したロウ材を剥離液を用いて剥離する剥離工程と、前記熱交換器の表面に水の付着を抑制する表面処理を行う表面処理工程とを含むことを特徴とする熱交換器の製造方法を提供する。
【００１４】
この構成によると、熱交換器表面に付着したロウ材フラックスを除去することで、表面の凹凸を最小にすることができる。これにより、表面処理膜の膜性状や性能のばらつきを抑えることができ、高品質な表面処理膜を形成することができる。このことから、熱交換器の表面に付着する水の排水性を向上させることが可能である。また、ロウ材フラックス残渣を剥離することで、ロウ材フラックス残渣が持つ特有の臭気などを除去することができる。特に、本発明にかかる熱交換器を冷却庫の蒸発器として用いる場合の冷却庫内部や、空気調和機の室内側ユニットの熱交換器として用いる場合の居室内での異臭を抑制することができる。
【００１５】
上記構成において、前記剥離工程で用いる剥離液がアルカリ性溶液であってもよい。このように、前記剥離液として、アルカリ性溶液を用いることで、表面に形成される自然酸化膜を除去することができる。このことから、ロウ材フラックスをきれいに除去することができ、それだけ、高品質な表面処理膜を形成することができる。このことから、熱交換器の表面に付着する水の排水性を向上させることが可能である。
【００１６】
上記構成において、前記剥離工程で前記剥離液が蒸発しないように加熱してもよい。アルカリ性の剥離液を任意温度に加熱することで、ロウ材剥離のための反応速度を向上することができ、処理タクトタイムを短縮することができる。
【００１７】
上記構成において、前記剥離工程の前に、前記熱交換器の表面を洗浄する洗浄工程を備えていてもよい。このように、前記剥離工程の前に表面を洗浄することで、剥離液の内部に異物が混入するのを抑制することが可能である。これにより、剥離液の性質が変化したり、濃度が変化したりするのを抑制し、剥離工程を確実に行うことができる。
【００１８】
上記構成において、前記剥離工程の後に、前記熱交換器の表面を洗浄する洗浄工程を含んでいてもよい。この構成によると、前記フィン等の表面に残ったアルカリ性の剥離液を除去することで、ロウ材を剥離するための反応が過剰に進行し、表面状態が不均一になることを抑制することができる。また、表面に付着した汚れなどを除去し、清浄な表面で、次工程の表面処理を行うことができ、表面処理膜の膜性状や性能のばらつきを抑えることができ、高品質な表面処理膜を形成することができる。
【発明の効果】
【００１９】
本発明によると、熱交換器表面に均質で高品質な表面処理被膜を形成し、表面に付着した水の排水性を高めることで、表面への着霜を抑制することができる熱交換器の製造方法を提供することができる。
【図面の簡単な説明】
【００２０】
【図１】本発明にかかる熱交換器の製造方法で製造した熱交換器の概略図である。
【図２】本発明にかかる熱交換器の製造方法の一例を示すフローチャートである。
【図３】本発明にかかる熱交換器の製造方法に含まれる洗浄工程を示す図である。
【図４】本発明にかかる熱交換器の製造方法に含まれる剥離工程を示す図である。
【図５】熱交換器のロウ材フラックス残渣の剥離前後の表面状態を示す図である。
【図６】親水性塗料塗布工程時の親水性塗料の塗布膜厚と塗布液量との関係を示すグラフである。
【図７】本発明にかかる熱交換器の製造方法にて製造した熱交換器の排水性評価を示すグラフである。
【発明を実施するための形態】
【００２１】
以下に本発明の実施形態について図面を参照して説明する。図１は本発明にかかる熱交換器の製造方法で製造した熱交換器の概略図である。以下の説明では、図１における、水平方向をＸ方向、垂直方向をＹ方向として説明する。熱交換器Ａは、内部に流れる熱媒（冷媒）と外部の流体（ここでは、空気）との間で熱の交換を効率よく行うための装置である。例えば、熱交換器Ａを凝縮器として用いる場合、冷媒の熱を外部の空気に放出し、蒸発器として用いる場合、外部の空気の熱を冷媒に渡す。
【００２２】
図１に示す熱交換器Ａは、２本のヘッダパイプ（第１ヘッダパイプ１、第２ヘッダパイプ２）と、その間に配置される複数の偏平チューブ３と、複数の偏平チューブ３の間に配置されたフィン４とを備えている。なお、２本のヘッダパイプ１、２及び偏平チューブ３は冷媒が流動可能な管形状に形成されており、冷媒流動管体を構成している）。
【００２３】
熱交換器Ａでは、上述の通り、内部の冷媒と外部の空気との間の熱交換を効率よく行うための装置であり、熱伝導性が高いことが要求されている。そのため、熱交換器Ａにおいて、第１ヘッダパイプ１、第２ヘッダパイプ２、偏平チューブ３及びフィン４は、高い熱伝導性を有し、安価、加工性が高い等のメリットを有しているアルミニウム又はアルミニウム合金で作製されている。
【００２４】
なお、熱交換器Ａを構成する材料は、アルミニウム、アルミニウム合金に限定されるものではなく、金、銀、銅等、熱伝導性が高く、加工が容易な材料を用いることも可能である。また、それぞれの部材は、その部材によって、要求される性能、強度、加工性、熱伝導性等が異なる場合があり、その場合、それぞれの部材を適切な材料で作製してもよい。この場合、熱交換器Ａは、異種の材料で形成された構成となる場合もある。
【００２５】
図１に示す熱交換器Ａでは、第１ヘッダパイプ１及び第２ヘッダパイプ２は内部に冷媒が流れる冷媒流路を備えており、Ｙ方向に延びると共にＸ方向に間隔を置いて平行に配置されている。第１ヘッダパイプ１及び第２ヘッダパイプ２は、それぞれ、異なる配管に接続されており、一方の配管を介して冷媒が熱交換器Ａに供給され、熱交換器Ａで熱交換したのちの冷媒が他方の配管を介して外部に送られる。
【００２６】
複数の偏平チューブ３はＸ方向に延び、Ｙ方向に所定間隔で配列されている。偏平チューブ３は金属（ここではアルミニウム）を押出成型した細長い管体であり、内部に冷媒を流通させる冷媒流路が形成されている。図１に示すように、偏平チューブ３は、図１の奥行方向に幅広くなるように配置されており、Ｙ方向の厚みが薄い。そして、偏平チューブ３は、断面形状及び断面面積が等しい冷媒流路が図１の奥行き方向に複数個並んだ構成である。
【００２７】
そして、偏平チューブ３は、一方の端部（図１中左側）で第１ヘッダパイプ１と、他方の端部（図中右側）で第２ヘッダパイプ２と接続している。すなわち、熱交換器Ａに流入した冷媒は、偏平チューブ３の冷媒流路を通って第１ヘッダパイプ１から第２ヘッダパイプ２に、或いはその逆に流れる。
【００２８】
そして、熱交換器Ａでは、隣り合う偏平チューブ３同士の間にフィン４が配置される。図１に示すように、フィン４は、平板を波型（コルゲート形状）に形成した部材であり、波型の各稜部は偏平チューブ３と接触するように配置されている。
【００２９】
熱交換器Ａにおいて、第１ヘッダパイプ１、第２ヘッダパイプ２と偏平チューブ３、偏平チューブ３とフィン４とは、ロウ付け処理によって接着されている。
【００３０】
第１ヘッダパイプ１及び第２ヘッダパイプ２と偏平チューブ３とがロウ付けによって接続されることで、接続部から冷媒の漏れを抑制することができる。また、偏平チューブ３とフィン４とが接続されていることで、偏平チューブ３の内部を流れる冷媒とフィン４と接触する空気との間で効率よく熱交換することができる。また、フィン４が、波型であることで、空気の接触面積を広くすることができる。
【００３１】
熱交換器Ａは、第１ヘッダパイプ１と第２ヘッダパイプ２との間で冷媒を流通させるとき、偏平チューブ３を介して冷媒が流通する。偏平チューブ３を通過するとき、冷媒は外部の空気と熱交換を行う。例えば、熱交換器Ａを蒸発器として用いる場合、偏平チューブ３を流通する冷媒は、外部の空気より熱を奪う。このとき、偏平チューブ３が波型のフィン４と接触しているので、冷媒は偏平チューブ３と直接接触している空気以外にもフィン４と接触している空気との間でも熱交換を行う。
【００３２】
熱交換器Ａは、空気調和機に用いられる熱サイクルの室外側ユニットの熱交換器（蒸発器）や冷却庫の冷却装置の蒸発器として用いられる。このとき、熱交換器Ａの表面の温度が外部の空気の露点よりも低くなると、熱交換器Ａの表面に結露が発生する。さらに、熱交換器Ａの表面の温度がさらに低くなると、結露した水分が凍結し霜が発生する（着霜する）。熱交換器Ａはこの結露水及び（又は）着霜を抑制し、熱交換効率を高めている。以下の説明では、熱交換器Ａを空気調和機の室外側ユニットの熱交換器を例に説明する。
【００３３】
空気調和機を寒冷期に暖房運転する場合、熱交換器Ａの内部に流れる冷媒の温度は外気に比べて低くなる。熱交換器Ａに低温の冷媒が流入すると、第１ヘッダパイプ１、第２ヘッダパイプ２、偏平チューブ３及びフィン４の表面が露点以下の温度となり、表面に結露が発生する。そして、熱交換器Ａの表面温度が結露（すなわち、水）の凝固点以下となると、表面に付着した結露が凍結し霜が付着（着霜）する。このような着霜が発生すると、フィン４の隙間が霜で埋まり、空気の流れが阻害される。これにより、熱交換器Ａの熱交換効率が低下し、暖房性能が低下する。
【００３４】
熱交換器Ａでは、着霜を抑制する着霜防止用処理として、第１ヘッダパイプ１、第２ヘッダパイプ２、偏平チューブ３及びフィン４の表面に親水性膜を形成している。
【００３５】
次に熱交換器Ａの製造について説明する。熱交換器Ａの製造では、ロウ付け工程を容易に実施するため、アルミニウム板の片面又は両面にロウ材をクラッドしたブレージングシートを用いて各部材を作製し、組み立てたのち加熱することでロウ付けを行っている。つまり、上述した第１ヘッダパイプ１、第２ヘッダパイプ２、偏平チューブ３及びフィン４は、ブレージングシートを加工することで成形されている。
【００３６】
第１ヘッダパイプ１、第２ヘッダパイプ２及び偏平チューブ３は内部に冷媒が流通するので、片面にロウ材がクラッドされたブレージングシートを用いて成形している。このとき、ロウ材がクラッドされた面が外面となるように、すなわち、ロウ材がクラッドされていない面で冷媒流路を形成している。また、フィン４は折り曲げの稜部で偏平チューブ３と接触し、その部分でロウ付けされるので、両面にロウ材がクラッドされたブレージングシートを用いて成形している。
【００３７】
そして、第１ヘッダパイプ１と第２ヘッダパイプ２とを複数本の偏平チューブ３で接続し、偏平チューブ３の間にフィン４を配置して、熱交換器の形状を組み立てる。その後、熱交換器の形状を保ったまま専用冶具で固定し、加熱する。これにより、表面のロウ材が溶融すると共に、温度が低下することで、各部材をロウ付けにて固定し、熱交換器を製造する。そのため、熱交換器の表面には大量のロウ材フラックスの残渣が付着している。
【００３８】
つまり、ロウ付け工程後の熱交換器Ａの表面には、ロウ材のフラックスの残渣が全面的に付着しており、表面に凹凸が形成されている。ロウ材フラックスの残渣が付着している状態で親水性膜を形成すると、ロウ材フラックスの凹凸によって親水性膜の表面にも凹凸が形成される。凹凸がある親水性膜では、親水性膜の性能が十分に発揮できず、着霜を抑制する効果を十分に得ることが難しい。そのため、本発明にかかる熱交換器の製造方法では、表面処理を実行する前に、熱交換器Ａの表面に残っているロウ材フラックスの剥離を行う。
【００３９】
以下に本発明にかかる熱交換器の製造方法について図面を参照して説明する。図２は本発明にかかる熱交換器の製造方法の一例を示すフローチャートである。まず、ブレージングシートで形成された、第１ヘッダパイプ１、第２ヘッダパイプ２、偏平チューブ３及びフィン４を予め決められた形状に組み立てる（組み立て工程：ステップＳ１１）。熱交換器Ａの組み立てが完了すると、組み立てられた熱交換器Ａを治具に取り付け、加熱することでロウ付けを行う（ロウ付け工程：ステップＳ１２）。
【００４０】
熱交換器Ａのロウ材フラックスを剥離する前に、熱交換器Ａの表面に付着した汚れ、油脂成分、埃等の異物を除去するため、熱交換器Ａの洗浄を行う（洗浄工程：ステップＳ１３）。図３は本発明にかかる熱交換器の製造方法に含まれる洗浄工程を示す図である。洗浄工程Ｓ１３では、成形後の熱交換器を洗浄液が充填された容器内に熱交換器を浸漬させ、引き上げ、乾燥させる、いわゆる、ディップコート法が採用されている。
【００４１】
図３に示すように、熱交換器Ａをディップ容器Ｄｐ１内に満たされた洗浄液Ｗｐに浸漬させる。これにより、熱交換器Ａの表面に付着した汚れや油脂成分、埃等の異物を除去する。洗浄液Ｗｐとしては、例えば、純水や上水などが挙げられる。また、この際の浸漬時間は、表面に付着している汚れの程度に基づいて決定される。なお、本実施形態では、洗浄液Ｗｐは純水で、５分間浸漬させている。
【００４２】
また、図３に示すように、汚れや油脂成分、埃等の異物を取り除く効果を高めるため、ディップ容器Ｄｐ１には、の内部の洗浄液Ｗｐを撹拌する撹拌装置Ｓｑを備えている。本実施形態では撹拌装置Ｓｑとして超音波発振機を用いているが、これに限定されるものではなく、撹拌装置Ｓｑとして、例えば、スターラー、ディップ容器Ｄｐ１の底部から気泡を吹き込み、洗浄効果を高めるもの等、洗浄液Ｗｐを撹拌する構成を広く採用することができる。
【００４３】
熱交換器Ａの洗浄液Ｗｐへの浸漬が終了したのち、エアブローなどを用いて、熱交換器Ａの表面に付着した洗浄液Ｗｐの除去を行う。このように、洗浄液Ｗｐを除去することで、後述の剥離工程で用いる、剥離液が希釈されるのを抑制し、剥離工程の精度低下を抑えることができる。
【００４４】
洗浄工程Ｓ１３で、熱交換器Ａの表面の異物を取り除いた後、ロウ材のフラックス残渣の剥離を行う（剥離工程：ステップＳ１４）。図４は本発明にかかる熱交換器の製造方法に含まれる剥離工程を示す図である。剥離工程では、図４で示すように、熱交換器Ａはディップ容器Ｄｐ２内に満たされた剥離液Ｐｐに浸漬させる。熱交換器Ａが十分に浸る程度の剥離液Ｐｐが充填されたディップ容器Ｄｐ２に、熱交換器Ａを浸漬させる。そして、ディップ容器Ｄｐ２には、剥離液Ｐｐを蒸発しない程度に加熱する加熱装置Ｈｔが備えられている。加熱装置Ｈｔで剥離液Ｐｐを加熱することで、剥離液Ｐｐの反応性が高くなりロウ材フラックスの剥離が促進される。
【００４５】
アルミ製熱交換器Ａの表面に付着しているロウ材のフラックス残渣は、例えば、アルミナなどのアルミ系合金の酸化物から構成されている。そのため、ロウ材フラックスの剥離は、中性溶液やアルカリ性の剥離液に熱交換器Ａを浸漬させることで行う。アルカリ性の剥離液として、例えばＮａＯＨ水溶液やＫＯＨ水溶液などを使用することができる。剥離液の濃度、熱交換器Ａの剥離液Ｐｐへの浸漬時間については、付着しているロウ材の厚さや処理タクトタイム或いは剥離の度合い（どの程度剥離するか）に基づいて決定される。なお、本実施形態では、ロウ付け後の熱交換器Ａのロウ材フラックスの厚みが５μＬ±２μｍとし、剥離液Ｐｐとして、０．１ｍｏｌ／ＬのＮａＯＨ水溶液を用いている。また、剥離液Ｐｐの温度及び浸漬時間は前述したように決定されるものであり、本実施形態では、剥離液Ｐｐの温度は７０℃、浸漬時間は２分とした。
【００４６】
剥離液Ｐｐへの浸漬完了後、熱交換器Ａに付着している剥離液Ｐｐを除去するため、図３に示す洗浄工程と同条件で洗浄を行う（洗浄工程：ステップＳ１５）。熱交換器Ａの表面の洗浄を行うことで、フィン４等の表面に残った剥離液Ｐｐを除去できる。これにより、ロウ材を剥離するための反応が過剰に進行し、熱交換器Ａの表面状態が荒れる（不均一になる）のを抑制することができる。なお、剥離液Ｐｐを十分に除去可能な場合、ステップＳ１５の洗浄工程は、省略してもよい。
【００４７】
熱交換器Ａのロウ材フラックス残渣の剥離前後の表面状態について説明する。図５はロウ材フラックス残渣の剥離前後の表面状態を示す図である。表面の状態は接触式の段差測定器を用いて測定を行っている。測定は、熱交換器Ａのフィン４上に設定した任意の１０点で測定し、その平均を求めた。測定は、３ｍｍの範囲にて行った。図５に示すように、ロウ材フラックス残渣の剥離前には±６μｍ程度のばらつきがある。一方で、上述の洗浄工程及び剥離工程を実施したことで、フィン４の表面の凹凸が０．１μｍ以下となっている。これにより、熱交換器Ａのフィン４から、ロウ材フラックス残渣が除去され、ほとんどなくなっていることが分かる。これにより、熱交換器の表面処理を行う前に、表面に膜ムラ等が少なく均一で高品質な表面処理被膜（親水性の膜）を形成する下地処理が可能となっていることがわかる。
【００４８】
熱交換器Ａはアルミニウムで形成されるものであり、使用環境によっては、腐食等が発生しやすい場合もある。そこで、図２に示すように、熱交換器Ａの製造工程では、第１ヘッダパイプ１、第２ヘッダパイプ２、偏平チューブ３及びフィン４の腐食、錆を抑制するため、耐食性及び（又は）耐錆性に優れた下地を形成する（下地処理工程：ステップＳ１６）。上述のようにロウ付けフラックス残渣を除去することで、下地を精度良く作成することが可能である。
【００４９】
なお、この下地処理工程は上述したように、耐食性、耐錆性などに優れた被膜を形成することを目的としているが、例えば、熱交換器を構成する金属に十分な耐食性、耐錆性を有している場合や耐食性、耐錆性が不要である場合、省略してもよい。また、疎水性膜、親水性膜が形成されやすいような下地を形成することを目的としてもよい。
【００５０】
下地処理工程について、詳しく説明する。下地処理工程は、熱交換器を下地処理材料が充填された容器内に熱交換器を浸漬させ、引き上げ、乾燥させることで表面に被膜を形成する（ディップコート法）。本発明にかかる熱交換器の製造方法では、下地処理剤Ｕｃとして化成処理剤（日本パーカライジング製）を利用している。なお、下地処理剤は化成処理剤に限定されるものではない。
【００５１】
このとき、下地処理工程では、熱交換器Ａの表面に耐食性に必要な膜厚（ここでは、１００ｎｍ）の下地膜が形成されるように、熱交換器Ａの下地処理剤に浸漬する時間を調整している。この下地処理の時間は、下地膜の膜厚と下地処理剤への浸漬時間との関係に基づいて、必要な膜厚となる浸漬時間を決定している。上述しているように、熱交換器Ａには、膜厚１００ｎｍの下地膜を形成する。そのため、下地処理工程では、下地膜の膜厚が１００ｎｍとなる時間、すなわち、２分間、下地処理剤Ｕｃに浸漬させている。これにより、熱交換器Ａの表面には、ジルコニア系の酸化被膜が下地膜として形成される。
【００５２】
そして、熱交換器Ａに下地処理を施した後、下地膜の表面の洗浄や表面に付着した下地処理剤を除去するため、洗浄を行う（洗浄工程：ステップＳ１７）。洗浄工程では、洗浄剤として上水、純水等が利用される。洗浄工程は上述と同じ方法であり、詳細は省略する。
【００５３】
第１ヘッダパイプ１、第２ヘッダパイプ２及び偏平チューブ３及びフィン４の表面に親水性の塗料（ＳＸ−０１：関西ペイント株式会社）を塗布する（親水性塗料塗布工程：ステップＳ１８）。なお、親水性塗料は上述のものに限定されるものではない。
【００５４】
この親水性塗料の塗布工程は、下処理工程と同様、親水性塗料が溜められた容器内に、成形後の熱交換器Ａを浸漬する。熱交換器Ａに形成される親水性塗料の塗布膜厚は、浸漬後、引き上げた熱交換器の表面に付着した親水性塗料の液量にて決定される。つまり、この液量を適切に調整することで、親水性塗料の塗布膜厚を調整できる。
【００５５】
そのため、予め基準となるような材料で親水性塗料を塗布し、その時の付着液量と塗布膜厚との関係を調べる。本発明にかかる熱交換器Ａの製造工程では、表面積２５ｃｍ２のアルミニウム板材を親水性塗料（密度１．２ｇ／ｍｍ３に浸漬させ、アルミニウム板材に付着した付着液量と塗布膜厚の関係を決める（図６参照）。
【００５６】
熱交換器Ａ表面への親水性塗料の付着液量の調整は、塗布処理前の熱交換器の重量を測定し、塗布処理後の重量との差分と表面処理塗料に含有されている基材の密度より膜厚を算出する。つまり、図６のグラフ（テーブル）を参照して、親水性塗料の中に浸漬させた後の熱交換器Ａに付着している付着液量を、所定の塗布膜厚（ここでは、０．１μｍ）となるように調整する。なお、親水性塗料の付着液量は、親水性塗料の内部からの引き上げ時間、遠心分離機などの液除去装置を用いて行う。
【００５７】
熱交換器Ａの親水性塗料の付着液量を調整した後に、乾燥装置内に導入し親水性塗料を乾燥させて膜化する（膜化工程：ステップＳ１９）。親水性塗料としては、熱硬化性、光硬化性等がありいずれの性質を備えた塗料を用いても構わない。乾燥装置は、親水性塗料として熱硬化性の塗料を用いている場合、親水性塗料を加熱する乾燥装置であり、光硬化性の塗料を用いている場合、親水性塗料の硬化に必要な波長の光を照射する乾燥装置である。なお、熱交換器Ａの製造工程では、用いられている親水性塗料に対応した乾燥装置が用いられる。
【００５８】
本発明にかかる熱交換器の製造方法では、親水性塗料として熱硬化性（１４０℃、３０分加熱にて膜化する仕様）の塗料を用いており、その塗料仕様通りの乾燥を実施できる乾燥装置を用いている。
【００５９】
以上のようにして、表面に親水性の膜が形成された熱交換器Ａが形成される。この、本発明にかかる熱交換器の製造方法で製造した熱交換器Ａの保水性の評価実験を行った。以下に、実験結果に基づいて説明を行う。
【００６０】
図７は本発明にかかる熱交換器の製造方法にて製造した熱交換器の排水性評価を示すグラフである。図７に示すグラフは縦軸が保水率、横軸が経過時間である。そして、本発明の熱交換器の製造方法との比較のため、ロウ付けフラックス残渣を剥離していない熱交換器の表面に親水性膜を形成したものを示している。なお、剥離処理を行った熱交換器を本実施例、剥離処理を行っていない熱交換器を従来例として説明する。
【００６１】
排水性能は下記方法にて測定している。まず、乾燥状態の本実施例及び従来例の熱交換器Ａの重量をそれぞれ測定する。そして、本発明及び従来例の熱交換器を上水で満たされた容器内に浸漬させ、水中より引き上げたときの重量を測定する。その後、この重量を初期重量とし、乾燥状態の熱交換器重量をそれぞれ差し引くことで、初期の保水重量を算出する。次に、引き上げた状態からの経過時間毎に重量を測定し、乾燥状態での熱交換器重量を差し引き、各経過時間での保水量を算出する。なお、各経過時間における保水の度合いを示すため、保水量を初期保水量で除し、保水率として標準化を行っている。つまり、経過時間ごとの保水率（各経過時間の保水量/初期保水量×１００）を確認することで、排水性能の評価を行っている。
【００６２】
図７に示すように、本実施形態の熱交換器の製造方法で製造した熱交換器Ａは、従来例の熱交換器に比べて保水量が低い。これは、ロウ材を剥離することで、表面の凹凸が小さくなり、親水性膜の表面が平滑な被膜になったためであると考えられる。
【００６３】
以上のように、本実施の形態で説明した熱交換器の製造方法を用いることで、表面の特性ばらつきを小さくし熱交換器の表面処理による効果を向上することができる。
【００６４】
上述のように本発明にかかる熱交換器の製造方法を用いて製造した熱交換器によると、熱交換器の表面に水が溜まりにくい。これにより、この水が凍って付着する着霜も起こりにくく、着霜による熱交換効率の低下を抑制することができる。また、霜がついたとしても、熱交換器が取り付けられている熱サイクルによる除霜運転に要する時間を短縮化することが可能である。これにより、熱サイクルの効率の低下を抑制し、消費電力の削減、すなわち、省エネルギー化することが可能である。
【００６５】
さらに、上述の実施形態では、熱交換器として、パラレルフロー型の熱交換器を例に説明しているが、これに限定されるものではない。また、上述の実施形態において、ロウ材フラックスを除去したのちの表面処理として、親水性膜を形成するものを例に挙げているが、これに限定されるものではなく、疎水性膜を形成するものであってもよいし、親水性膜及び疎水性膜の両方を形成するものであってもよい。
【００６６】
以上、本発明の実施形態について説明したが、本発明はこの内容に限定されるものではない。また本発明の実施形態は、発明の趣旨を逸脱しない限り、種々の改変を加えることが可能である。
【産業上の利用可能性】
【００６７】
本発明にかかる熱交換器は、自動車や居室の空気調和機、冷却庫、乾燥機等、熱サイクルを利用して、熱を発生させる装置の冷媒に熱を吸収させる吸熱側の熱交換器として利用することが可能である。
【００６８】
Ａ  熱交換器
１  第１ヘッダパイプ
２  第２ヘッダパイプ
３  偏平チューブ
４  フィン
【図１】
2013188769.tif 000003
【図２】
2013188769.tif 000004
【図３】
2013188769.tif 000005
【図４】
2013188769.tif 000006
【図５】
2013188769.tif 000007
【図６】
2013188769.tif 000008
【図７】
2013188769.tif 000009